Patent ES-2625434-T3 (ES)
Title: PMMA resistente al impacto con propiedades ópticas mejoradas
Inventor: Höss Werner
IPC: C08L51/00
Filed: 2014-03-19
Granted: 2017-07-19
Abstract: Masa de moldeo que contiene, en cada caso referido a su peso total: I. 10,0 a 50,0% en peso, preferiblemente 15,0 a 45,0% en peso, más preferiblemente 20,0 a 40% en peso de al menos una partícula de núcleo-envolvente-envolvente preparada o preparable según un procedimiento en el que a) se dispone agua y emulsionante, b) se añaden 20,0 a 45,0 partes en peso de una primera composición que contiene: A) 50,0 a 99,9 partes en peso, preferiblemente 71,0 a 99,9 partes en peso de metacrilatos de alquilo con 1 a 20 átomos de carbono en el radical alquilo, B) 0,0 a 40,0 partes en peso, preferiblemente 0,0 a 29,0 partes en peso de acrilatos de alquilo con 1 a 20 átomos de carbono en el radical alquilo, C) 0,1 a 10,0 partes en peso de monómeros reticulantes y D) 0,0 a 8,0 partes en peso de monómeros estirénicos de la fórmula general (I) designando los radicales R1 a R5, en cada caso independientemente uno de otro, hidrógeno, un halógeno, un grupo alquilo C1-6 o un grupo alquenilo C2-6 y siendo R6 hidrógeno o un grupo alquilo con 1 a 6 átomos de carbono, y se polimeriza hasta una conversión de al menos 85,0% en peso, referido al peso total de los componentes A), B), C) y D), c) 35,0 a 55,0 partes en peso de una segunda composición que contiene: E) 80,0 a 100,0 partes en peso de (met)acrilatos F) 0,05 a 5,0 partes en peso de monómeros reticulantes y G) 0,0 a 25,0 partes en peso de monómeros estirénicos de la fórmula general (I),**Fórmula** y se polimeriza hasta una conversión de al menos 85,0% en peso, referido al peso total de los componentes E), F) y G), d) se añaden 10,0 a 30,0 partes en peso de una tercera composición, que contiene: H) 50,0 a 100,0 partes en peso de metacrilatos de alquilo con 1 a 20 átomos de carbono en el radical alquilo, de núcleo-envolvente-envolvente con un radio total, medido según el procedimiento Coulter, en el intervalo de 70,0 a 125,0 nm, preferiblemente en el intervalo de 85,0 a 110,0 nm, preferiblemente en el intervalo de 90,0 a 105,0 nm; II 1,0 a 90,0% en peso, preferiblemente 1,0 a 85,0% en peso, más preferiblemente 1,0 a 80,0% en peso de al menos un polímero (met)acrílico, III. 0,0 a 45% en peso, preferiblemente 0,0 a 30% en peso, preferiblemente 0,0 a 10,0% en peso de copolímeros de estireno-acrilonitrilo, y IV. 0,0 a 10,0% en peso de otros aditivos, sumándose los porcentajes en peso de los componentes I) a IV) hasta 100,0% en peso y eligiéndose II., o la mezcla a base de II., III. y/o IV. de modo que presenta un índice de refracción que en el caso de una medición conforme a la norma ASTM D 542 no se diferencie en más de 0,01, preferiblemente en no más de 0,002, preferiblemente en no más de 0,001 unidades del índice de refracción de I. I) 0,0 a 40,0 partes en peso de acrilatos de alquilo con 1 a 20 átomos de carbono en el radical alquilo, y J) 0,0 a 10,0 partes en peso de monómeros estirénicos de la fórmula general (I) y se polimerizan hasta una conversión de al menos 85,0% en peso, referido al peso total de los componentes H), I) y J), sumándose las partes en peso indicadas de las composiciones b), c) y d) hasta 100,0 partes en peso, eligiéndose las proporciones relativas de todas las sustancias A) a J) de manera que se obtienen partículas